(57)【要約】【課題】ストロンチウム等の放射性物質等の吸着対象物質を吸着する際の吸着速度および吸着率が高い、アルギン酸の繊維状吸着材、アルギン酸の繊維状吸着材の製造方法を提供する【解決手段】アルギン酸により形成されるアルギン酸の繊維状吸着材である。そのアルギン酸の繊維状吸着材の製造方法は、１価のアルギン酸塩を含むアルギン酸塩水溶液を、酸を含む酸水溶液に吐出紡糸してゲル状繊維を得るゲル化工程と、ゲル化工程で得られたゲル状繊維を乾燥する乾燥工程と、を含む。【選択図】なし【特許請求の範囲】
【請求項１】
アルギン酸により形成されることを特徴とするアルギン酸の繊維状吸着材。
【請求項２】
アルギン酸の繊維状吸着材の製造方法であって、
１価のアルギン酸塩を含むアルギン酸塩水溶液を、酸を含む酸水溶液に吐出紡糸してゲル状繊維を得るゲル化工程と、
前記ゲル化工程で得られたゲル状繊維を乾燥する乾燥工程と、
を含むことを特徴とするアルギン酸の繊維状吸着材の製造方法。
【請求項３】
請求項１に記載のアルギン酸の繊維状吸着材、または請求項２に記載の製造方法によって得られたアルギン酸の繊維状吸着材を用いて吸着対象物質を吸着することを特徴とする吸着方法。
【発明の詳細な説明】
【技術分野】
【０００１】
本発明は、アルギン酸の繊維状吸着材、アルギン酸の繊維状吸着材の製造方法、およびその繊維状吸着材を用いる吸着方法に関する。
【背景技術】
【０００２】
アルギン酸は、コンブ、ワカメ等の褐藻類等に含まれる天然多糖類である。アルギン酸、アルギン酸塩、およびその誘導体は、食品分野では増粘剤、安定剤、ゲル化剤等として利用され、その他にも医薬品、化粧品、繊維加工等、幅広い用途に利用されている。
【０００３】
アルギン酸塩としては、アルギン酸のナトリウム塩、アルギン酸のカルシウム塩等があり、このアルギン酸塩を繊維状としたアルギン酸塩繊維が知られている。
【０００４】
例えば、特許文献１には、アルギン酸、アルギン酸誘導体、ヒアルロン酸、およびヒアルロン酸誘導体から選ばれる多糖類１０質量部と、曳糸性付与剤０．４〜１．２質量部とを含む組成物からなり、曳糸性付与剤が重量平均分子量６０万〜６５０万のポリエチレンオキサイド等の熱可塑性樹脂であり、平均繊維径が１ｎｍ以上１０００ｎｍ未満である多糖類ナノファイバーが記載され、アルギン酸およびアルギン酸誘導体の中で、アルギン酸ナトリウム、アルギン酸カルシウム、アルギン酸アンモニウム、アルギン酸プロピレングリコールが好ましいこと、具体的な製造例として、アルギン酸アンモニウムとポリエチレンオキサイドとから形成されるナノファイバーが記載され、この多糖類ナノファイバーは、創傷被覆材、浄化フィルター、皮膚化粧料等に好適に使用できることが記載されている。
【０００５】
特許文献２には、アルギン酸のナトリウム塩、マグネシウム塩、アンモニウム塩、有機アミン塩、エステルまたはこれらの混合物である水溶性アルギン酸繊維に抗菌性物質を重量比率で０．１〜２０重量％包含させた抗菌性物質包含水溶性アルギン酸繊維が記載され、この抗菌性物質包含水溶性アルギン酸繊維は、ガーゼ、包帯、当て布等の医療用材料として好適に用いられることが記載されている。
【０００６】
特許文献３には、アルギン酸のナトリウム塩、カリウム塩、マグネシウム塩、アンモニウム塩の１種または２種以上の混合物である水溶性アルギン酸塩を含有する水性ドープを酸中に吐出紡糸した後、水溶性を付与するイオンからなる水溶性水酸化物を含む水−有機溶剤溶液に所定時間浸漬する乾強力が０．５ｇ／デニール以上の水溶性アルギン酸塩繊維の製造方法が記載され、この水溶性アルギン酸塩繊維は、ガーゼ、包帯、あて布等の医療用材料として好適に用いられることが記載されている。
【０００７】
特許文献４には、カルシウム、バリウム、ニッケル、およびコバルトから選ばれた一種または二種以上である２価金属を含み、２価金属塩化率が６０〜９０％であり、かつ乾強度１．５ｇ／ｄ以上、乾伸度８％以上のアルギン酸系繊維が記載され、創傷面当材、止血綿等の医療用繊維製品として特に有用であることが記載されている。
【０００８】
一方、これらのアルギン酸塩繊維や、アルギン酸塩をビーズ状にしたアルギン酸系ビーズを、ストロンチウム等の放射性物質等の吸着対象物質を吸着させる吸着材として用いることが検討されている。しかし、アルギン酸系ビーズのストロンチウム等の放射性物質等の吸着速度および吸着率は十分ではなかった。また、アルギン酸塩繊維についても、さらなる吸着速度および吸着率の向上が望まれている。
【先行技術文献】
【特許文献】
【０００９】
【特許文献１】特開２００９−０４１１１７号公報
【特許文献２】特開平９−２５６２２６号公報
【特許文献３】特開平９−１１９０２３号公報
【特許文献４】特開平８−０１３２５２号公報
【発明の概要】
【発明が解決しようとする課題】
【００１０】
本発明の目的は、ストロンチウム等の放射性物質等の吸着対象物質を吸着する際の吸着速度および吸着率が高い、アルギン酸の繊維状吸着材、アルギン酸の繊維状吸着材の製造方法、およびその繊維状吸着材を用いる吸着方法を提供することにある。
【課題を解決するための手段】
【００１１】
本発明は、アルギン酸により形成されるアルギン酸の繊維状吸着材である。
【００１２】
また、本発明は、アルギン酸の繊維状吸着材の製造方法であって、１価のアルギン酸塩を含むアルギン酸塩水溶液を、酸を含む酸水溶液に吐出紡糸してゲル状繊維を得るゲル化工程と、前記ゲル化工程で得られたゲル状繊維を乾燥する乾燥工程と、を含むアルギン酸の繊維状吸着材の製造方法である。
【００１３】
本発明は、前記アルギン酸の繊維状吸着材、または前記製造方法によって得られたアルギン酸の繊維状吸着材を用いて吸着対象物質を吸着する吸着方法である。
【発明の効果】
【００１４】
本発明により、ストロンチウム等の放射性物質等の吸着対象物質を吸着する際の吸着速度および吸着率が高い、アルギン酸の繊維状吸着材、アルギン酸の繊維状吸着材の製造方法、およびその繊維状吸着材を用いる吸着方法を提供することが可能となる。
【図面の簡単な説明】
【００１５】
【図１】実施例１および比較例１で得られた繊維状吸着材について実施したストロンチウム吸着試験における、吸着時間（分）に対するストロンチウム吸着率（％）を示すグラフである。
【発明を実施するための形態】
【００１６】
本発明の実施の形態について以下説明する。本実施形態は本発明を実施する一例であって、本発明は本実施形態に限定されるものではない。
【００１７】
本発明の実施形態に係る繊維状吸着材は、アルギン酸により形成される。
【００１８】
本発明者らは、アルギン酸により形成される繊維状吸着材により、驚くべきことにアルギン酸カルシウム繊維等のアルギン酸塩繊維に比べて、ストロンチウム等の放射性物質等の吸着対象物質を吸着する際の吸着速度および吸着率が高い繊維状吸着材が得られることを見出した。
【００１９】
アルギン酸は、生分解性の高分子多糖類であって、Ｄ−マンヌロン酸（Ｍ）とＬ−グルロン酸（Ｇ）という２種類のウロン酸が直鎖状に重合したポリマである。より具体的には、Ｄ−マンヌロン酸のホモポリマ画分（ＭＭ画分）、Ｌ−グルロン酸のホモポリマ画分（ＧＧ画分）、およびＤ−マンヌロン酸とＬ−グルロン酸がランダムに配列した画分（ＭＧ画分）が任意に結合したブロック共重合体である。アルギン酸のＤ−マンヌロン酸とＬ−グルロン酸の構成比（Ｍ／Ｇ比（モル比））は、主に海藻等の由来となる生物の種類によって異なる。
【００２０】
本実施形態におけるアルギン酸のＭ／Ｇ比は、特に制限はないが、０．５〜２．０の範囲であることが好ましく、１．０〜１．５の範囲であることがより好ましい。アルギン酸のＭ／Ｇ比が０．５未満であると、得られた繊維が固く脆くなる場合があり、２．０を超えると、紡糸が困難になる場合がある。
【００２１】
本明細書において、「アルギン酸により形成される」とは繊維状吸着材の繊維が実質的にアルギン酸のみによって形成され、第８版食品添加物公定書（発行：日本食品添加物協会）の２２５頁〜２２６頁で示される定量法で分析して、繊維状吸着材の繊維の総質量に対して８５質量％以上アルギン酸が含まれることをいい、９１質量％以上アルギン酸が含まれることが好ましい。すなわち、本実施形態に係る繊維状吸着材の繊維を構成する成分として、ポリエチレンオキサイド等の熱可塑性樹脂を含まない。
【００２２】
本発明の実施形態に係るアルギン酸の繊維状吸着材の製造方法は、１価のアルギン酸塩を含むアルギン酸塩水溶液を、酸を含む酸水溶液に吐出紡糸してゲル状繊維を得るゲル化工程と、前記ゲル化工程で得られたゲル状繊維を乾燥する乾燥工程と、を含む。乾燥工程の前に、ゲル化工程で得られたゲル状繊維について水洗等による洗浄する洗浄工程を含んでもよい。
【００２３】
本発明者らは、本実施形態に係る繊維状吸着材の製造方法により、ストロンチウム等の放射性物質等の吸着対象物質を吸着する際の吸着速度および吸着率が高い、アルギン酸の繊維状吸着材が得られることを見出した。
【００２４】
本実施形態に係る繊維状吸着材の製造方法により得られるアルギン酸繊維は、アルギン酸に特有の多価カチオン吸着能により、水中の重金属等の吸着材として利用することができる。特にストロンチウムとの親和性が高いことから、放射性ストロンチウムの吸着材として高い機能を発揮する。このアルギン酸繊維は、微細な繊維の集合体であり、アルギン酸系ビーズに比べて表面積が著しく大きい。そのため、重金属等の吸着速度がアルギン酸系ビーズより優れている。また、アルギン酸塩繊維分子は、多価カチオンと架橋しており分子内のカチオン濃度が高く、対象となる重金属イオンがその多価カチオンとイオン交換反応して分子内に取り込まれ吸着されるが、このアルギン酸繊維は、分子内に多価カチオンが存在しておらず架橋していないので、分子内のカチオン濃度が極めて低く、対象となる重金属イオンと接触すると瞬時にイオン結合し、分子内に取り込んで架橋を形成し吸着する。したがって、このアルギン酸繊維は、ストロンチウム等の放射性物質等の吸着対象物質を吸着する際の吸着速度および吸着率が高いと考えられる。このアルギン酸繊維は、乾燥工程を経て乾燥されているため、アルギン酸系ビーズに比べて含水率が低く、長期保管が可能となり、軽量であるので運搬も容易である。不織布としてシート状、フィルタ状等、自由な形状に加工することができる。水中、特に海水中に投じて使用する場合には、強度が高く、崩壊することがほとんどなく、回収が容易である。吸着材そのものは吸水しにくいため、使用後は脱水、減容が容易である。
【００２５】
本実施形態に係る繊維状吸着材の製造方法における各工程について、説明する。
【００２６】
［ゲル化工程］
ゲル化工程では、例えば、１価のアルギン酸塩を含むアルギン酸塩水溶液を調製し、アルギン酸塩水溶液を、酸を含む酸水溶液に吐出紡糸することによりゲル状繊維を得る。
【００２７】
吐出紡糸に用いる紡糸ノズルの径は、所望のアルギン酸繊維の太さ等に応じて設定すればよく、特に制限はないが、例えば、直径０．０５ｍｍ〜０．２０ｍｍ程度とすればよい。最も好ましくは０．１ｍｍである。紡糸ノズルの径が０．０５ｍｍ未満であると、詰まりが多く歩留まりが低下する場合があり、０．２０ｍｍを超えると、繊維が太くなって凝固しにくく脆くなる場合がある。
【００２８】
吐出紡糸における吐出圧は、所望のアルギン酸塩水溶液の粘度等に応じて設定すればよく、特に制限はないが、例えば、０．０５ＭＰａ〜０．２ＭＰａ程度とすればよい。
【００２９】
吐出紡糸における紡糸速度は、下記の巻取速度との差により設定する延伸倍率等に応じて設定すればよく、特に制限はないが、例えば、６．０ｍ／分〜１２．０ｍ／分程度とすればよい。
【００３０】
吐出紡糸における巻取速度は、上記の紡糸速度との差により設定する延伸倍率等に応じて設定すればよく、特に制限はないが、例えば、７．０ｍ／分〜１５．０ｍ／分程度とすればよい。
【００３１】
紡糸速度／巻取速度の比（延伸倍率）は、特に制限はないが、１．０〜２．０の範囲であることが好ましい。紡糸速度／巻取速度の比（延伸倍率）が１．０未満であると、繊維が脆くなる場合があり、２．０を超えると、紡糸のときに繊維が破断しやすくなる場合がある。
【００３２】
吐出紡糸における紡糸原液の温度は、特に制限はないが、例えば、２０〜３５℃程度とすればよい。紡糸原液の温度が高温になるとアルギン酸分子の解重合が進み、分子量が低下し、繊維が脆くなる場合がある。
【００３３】
本実施形態において用いられる１価のアルギン酸塩の４重量％水溶液の２０℃における粘度は、特に制限はないが、例えば、５，０００ｍＰａ・ｓ〜５０，０００ｍＰａ・ｓの範囲であることが好ましく、１０，０００ｍＰａ・ｓ〜３０，０００ｍＰａ・ｓの範囲であることがより好ましい。
【００３４】
本実施形態において用いられるアルギン酸塩水溶液中の１価のアルギン酸塩の濃度は、特に制限はないが、例えば、１重量％〜２０重量％の範囲であることが好ましく、３重量％〜１０重量％の範囲であることがより好ましい。
【００３５】
１価のアルギン酸塩としては、特に制限はないが、例えば、アルギン酸ナトリウム、アルギン酸カリウム等のアルギン酸のアルカリ金属塩や、アルギン酸アンモニウム等が挙げられる。
【００３６】
本実施形態において用いる１価のアルギン酸塩のＭ／Ｇ比は、特に制限はないが、０．５〜２．０のものを用いることが好ましく、１．０〜１．５のものを用いることがより好ましい。１価のアルギン酸塩のＭ／Ｇ比が０．５未満であると、得られた繊維が固く脆くなる場合があり、２．０を超えると、紡糸が困難になる場合がある。
【００３７】
本実施形態に係る繊維状吸着材は、繊維を形成するアルギン酸繊維の他に、添加剤としてさらに吸着剤を含んでいてもよい。なお、本明細書において、この吸着剤等の添加剤は、「繊維を形成する成分」とは呼ばない。繊維状吸着材であるアルギン酸繊維が吸着剤を含んでいると、アルギン酸に特有の多価カチオン吸着能により、水中の重金属等の吸着材として利用することができることに加え、アルギン酸だけでは捕捉が困難な成分の吸着も可能となる。例えば、アルギン酸が特にストロンチウムとの親和性が高いことから、放射性ストロンチウムの吸着材として高い機能を発揮するのに加え、セシウムを吸着する吸着剤を包含させた場合は、放射性セシウムの吸着材としても利用することができる。
【００３８】
吸着剤としては、所望の吸着対象物質（吸着質）に応じて選定すればよく、特に制限はないが、フェロシアン化鉄、フェロシアン化ニッケル等のフェロシアン化金属、ゼオライト、結晶化シリコンチタネート等が挙げられる。吸着剤は、吸着対象物質として、アルギン酸だけでは捕捉が困難な物質を吸着可能なものであることが好ましい。例えば、フェロシアン化鉄は、セシウムを吸着することができるので、吸着剤としてフェロシアン化鉄を含有させれば、放射性ストロンチウムだけではなく、放射性セシウムの吸着材としても利用することができる。
【００３９】
吸着剤の含有量は、特に制限はないが、例えば、繊維に対して２重量％〜２０重量％の範囲が好ましく、５重量％〜２０重量％であることがより好ましい。吸着剤の含有量が２重量％未満であると、吸着剤としての機能が不十分になる場合があり、２０重量％を超えると、繊維が脆く壊れやすくなる場合がある。
【００４０】
酸としては、例えば、硫酸、塩酸、硝酸、リン酸等の無機酸、酢酸、シュウ酸等の有機酸が挙げられる。これらの酸は、必要に応じて２種以上の混合溶液としてもよい。
【００４１】
紡糸原液中の１価のアルギン酸塩に対する酸水溶液中の酸のモル比（酸（モル）／１価のアルギン酸塩（モル））は、例えば、０．２〜３．０の範囲であることが好ましく、０．５〜３．０の範囲であることがより好ましい。このモル比が０．２未満であると、ゲル化が不十分な場合があり、３．０を超えると、繊維の表面だけがゲル化し、やはりゲル化が不十分な場合がある。
【００４２】
ゲル化工程において、保存性向上等のために、アルギン酸塩水溶液または酸水溶液に、必要に応じて保存料等を添加してもよい。
【００４３】
［洗浄工程］
洗浄工程において、ゲル化工程で得られたゲル状繊維について、必要に応じて洗浄が行われる。
【００４４】
洗浄工程は、例えば、水による水洗等により行われればよい。
【００４５】
［乾燥工程］
乾燥工程において、ゲル化工程で得られたゲル状繊維について、または必要に応じて洗浄されたゲル状繊維について、乾燥される。
【００４６】
乾燥工程における乾燥は、紡糸後、熱風乾燥、真空乾燥等により行われる。
【００４７】
乾燥工程における乾燥効率を上げるため、凝固浴（ゲル化工程）通過後、乾燥工程の前に、メタノール浴、エタノール浴等の沸点が８０℃以下の親水性低沸点溶媒浴を通過させてもよい。
【００４８】
乾燥されたアルギン酸繊維の含水率は、２０質量％以下であることが好ましく、１５質量％以下であることがより好ましい。含水率が２０質量％を超えると、繊維が微生物汚染を受けやすくなる場合がある。
【００４９】
乾燥工程における乾燥温度および乾燥時間は、上記含水率にできる程度に設定すればよく特に制限はないが、例えば、８０〜９０℃の範囲の乾燥温度で行えばよい。乾燥温度が１００℃を越えると、繊維が脆くなる場合がある。
【００５０】
本製造方法において、紡糸した繊維を、凝固浴（ゲル化工程）→洗浄浴（洗浄工程）→熱風乾燥（乾燥工程）の順に連続的に工程を通過させ、巻き取ってもよい。
【００５１】
得られるアルギン酸繊維の太さは、特に制限はないが、１ｄｔｅｘ〜１００ｄｔｅｘの範囲であることが好ましく、２ｄｔｅｘ〜８０ｄｔｅｘの範囲であることがより好ましい。アルギン酸繊維の太さが、１ｄｔｅｘ未満であると、繊維の歩留まりが低下する場合があり、１００ｄｔｅｘを超えると、繊維が脆くなる場合がある。なお、１ｄｔｅｘは、１０，０００ｍあたり重量が１ｇである繊維の太さを示す。
【００５２】
得られるアルギン酸繊維の太さは、ゲル化工程において用いるアルギン酸塩水溶液の粘度や、吐出紡糸の際に用いる紡糸ノズルの径、吐出圧、紡糸速度、巻取速度等を調整することにより、制御することができる。通常は、ゲル化工程において用いるアルギン酸塩水溶液の粘度を低くすることにより、また吐出紡糸の際に用いる紡糸ノズルの径を小さくすることにより、得られるアルギン酸繊維の太さを細くすることができる。
【００５３】
本実施形態に係る繊維状吸着材の製造方法において、ゲル化工程で得られたゲル状繊維をさらに２価以上の金属塩を含む金属塩水溶液に浸漬する浸漬工程を含んでもよい。
【００５４】
２価以上の金属塩としては、特に制限はないが、例えば、カルシウムイオン（Ｃａ２＋）、バリウムイオン（Ｂａ２＋）、ストロンチウムイオン（Ｓｒ２＋）等のアルカリ土類金属イオンや、銅イオン（Ｃｕ２＋）、亜鉛イオン（Ｚｎ２＋）、鉄イオン（Ｆｅ２＋）、コバルトイオン（Ｃｏ２＋）、ニッケルイオン（Ｎｉ２＋）等の２価の金属イオンの塩、鉄イオン（Ｆｅ３＋）、アルミニウムイオン（Ａｌ３＋）、セシウムイオン（Ｃｅ３＋）等の３価の金属イオンの塩化物、臭化物、炭酸塩、硫酸塩、酢酸塩、リン酸塩、硝酸塩、水酸化物等の無機塩等が挙げられる。これらのうち、得られる処理ゲル状繊維の強度が高い等の点から３価の金属イオンの塩を用いることが好ましく、鉄イオン（Ｆｅ３＋）の塩がより好ましい。
【００５５】
浸漬工程における浸漬時間は、特に制限はないが、通常、５秒〜６０秒程度とすればよい。浸漬工程における浸漬時間が５秒未満であると、ゲル強度が十分に向上しない等の場合がある。
【００５６】
浸漬工程における、２価以上の金属塩のモル比は、１価のアルギン酸塩に対して０．５〜５程度とすればよい。１価のアルギン酸塩に対する２価以上の金属塩のモル比が０．２未満であると、ゲル強度の向上が不十分となる等の場合がある。
【００５７】
本実施形態に係る繊維状吸着材の製造方法により得られるアルギン酸繊維を用いて、水等の液体または空気等の気体等に含まれる吸着対象物質を吸着することができる。本実施形態に係る繊維状吸着材の製造方法により得られるアルギン酸繊維は、例えば、水中等の放射性物質の除去、重金属の除去、水質の浄化等の用途に利用することができる。不織布としてシート状、フィルタ状等、自由な形状に加工することができるので、様々な形態で吸着材として用いることができる。
【００５８】
吸着対象物質である放射性物質として、ストロンチウム、セシウム等が挙げられる。
【００５９】
吸着対象物質である重金属としては、例えば、鉄、鉛、金、白金、銀、銅、クロム、カドミウム、水銀、亜鉛、ヒ素、マンガン、コバルト、ニッケル、モリブデン、タングステン、錫、ビスマス、ウラン、タリウム、ポロニウム、セレン、アンチモン等が挙げられる。
【００６０】
吸着対象物質の吸着後には、加熱により繊維状吸着材を減容化してもよい。減容化は、例えば、大気雰囲気等において、５００℃〜６００℃の温度で、１時間〜２時間程度加熱することにより行うことができる。
【実施例】
【００６１】
以下、実施例および比較例を挙げ、本発明をより具体的に詳細に説明するが、本発明は、以下の実施例に限定されるものではない。
【００６２】
＜実施例１＞
［紡糸原液の調製］
Ｍ（マンヌロン酸ブロック）／Ｇ（グルロン酸ブロック）＝１．０のアルギン酸ナトリウムをイオン交換水に加え、３０分間撹拌して、８質量％水溶液を調製し、これを、２００メッシュのフィルタでろ過、脱泡したものを紡糸原液Ａ１とした。用いたアルギン酸ナトリウムの１質量％水溶液の２０℃における粘度は、２０〜５０ｍＰａ・ｓであった。なお、Ｍ／Ｇ比は、サンプルに塩酸を加えて加水分解し、加水分解に対する抵抗性の違いにより各ブロックを分画し、単離した各ブロックをフェノール硫酸法で比色定量する方法により求めた。
【００６３】
［凝固浴の調製］
９６質量％硫酸をイオン交換水に加え、１質量％の硫酸水溶液を調製し、これを凝固浴Ｂとした。
【００６４】
［紡糸工程］
紡糸原液Ａ１を、直径０．２ｍｍの細孔を有する紡糸ノズルから、０．０６ＭＰａの圧力で押出し、紡糸速度７．０ｍ／分で、液温（５〜３０℃）の凝固浴Ｂ中（長さ１００ｃｍ）を通過させ、第一ローラの巻取速度が７．０ｍ／ｓ、第二ローラの巻取速度が８．４ｍ／ｓで巻き取り、約１．２倍の延伸をかけた。
【００６５】
［乾燥工程］
得られた繊維を水洗した後、熱風（８０〜９０℃）で３０〜６０分乾燥して、アルギン酸繊維を得た。得られたアルギン酸繊維の太さは、２５ｄｔｅｘであった。
【００６６】
＜比較例１＞
［凝固浴の調製］
塩化カルシウムをイオン交換水に加え、５質量％の塩化カルシウム（ＣａＣｌ２）水溶液を調製し、これを凝固浴Ｃとした。
【００６７】
［紡糸工程］
実施例１で用いた紡糸原液Ａ１を、直径０．２ｍｍの細孔を有する紡糸ノズルから、０．０６ＭＰａの圧力で押出し、紡糸速度７．０ｍ／分で、液温（５〜３０℃）の凝固浴Ｃ中（長さ１００ｃｍ）を通過させ、第一ローラの巻取速度が７．０ｍ／ｓ、第二ローラの巻取速度が８．４ｍ／ｓで巻き取り、約１．２倍の延伸をかけた。
【００６８】
［乾燥工程］
得られた繊維を水洗した後、熱風（８０〜９０℃）で３０〜６０分乾燥して、アルギン酸カルシウム繊維を得た。得られたアルギン酸カルシウム繊維の太さは、２０〜３０ｄｔｅｘであった。
【００６９】
（ストロンチウム吸着量分析）
塩化ストロンチウムを蒸留水に加え、ストロンチウム濃度が１０ｐｐｍになるように調製した試験水溶液を作製した。酸分解ＩＣＰ質量分析法により、ＩＣＰ−ＭＳ装置（誘導結合プラズマ質量分析計、横河アナリティカルシステムズ社製）を用い、試験水溶液のストロンチウム濃度を測定したところ、１０ｐｐｍであった。実施例１で得られたアルギン酸繊維０．５ｇ、比較例１で得られたアルギン酸カルシウム繊維０．５ｇを、サンプル毎に用意した試験水溶液（蒸留水Ｓｒ濃度：１０ｐｐｍ）５０ｍＬの入ったビーカに直接浸漬した。ビーカの水溶液は、２５℃の環境下、振とう機（ヤマト化学社製、ＭＫ１６１）により１６３ｒｐｍで振とうさせながら吸着させた。所定の時間だけ浸漬、振とうさせた後に、各サンプルを一定量取り出し、酸分解ＩＣＰ質量分析法により、ＩＣＰ−ＭＳ装置を用い、サンプル中のストロンチウム吸着量を分析した。浸漬時間毎に採取したサンプルの単位乾燥重量に対するストロンチウム吸着率（％）を算出した。結果を、表１および図１に示す。
【００７０】
【表１】
2017042689.tif 000002
【００７１】
実施例１の酸凝固したアルギン酸繊維は、吸着時間５分で吸着率９９．７％に達し、短時間で平衡に達した。一方、比較例１のカルシウム凝固したアルギン酸カルシウム繊維は、吸着が平衡に達するのに４時間かかった。また、吸着率は、最大で８４．４質量％であり、アルギン酸繊維に比べて低い値となった。
【００７２】
このように、実施例１のアルギン酸繊維は、比較例１のアルギン酸カルシウム繊維に比べて、ストロンチウム等の放射性物質等の吸着対象物質を吸着する際の吸着速度および吸着率が高かった。
【図１】
2017042689.tif 000003